표 1 은 나프탈렌 디카르복실 레이트 단위 를 90 mol % 이상 함유 하 고 , 또한 고유 점 도 0 . 95 의 폴리에틸렌 - 2 , 6 - 나 프탈 레이트 중합물 을 방사 구금 을 통하 여 315 ℃ 에서 용융 방사 하 여 , 다양 한 길이 의 가 열통 을 통과 한 후 , 급속 냉각 구간 에서 의 냉풍 의 속도 를 다양 하 게 변화 시키 면서 , 500 m / min 으로 회전 하 는 100 ℃ 의 공급 롤러 에 5 회 감 아 회전 시킨 후 , 160 ℃ 로 가열 되 어 510 m / min 으로 회전 하 는 제 1 연신 롤러 에 6 회 감 아 회전 시킨다 . 이후 165 ℃ 로 가열 되 어 2 , 800 m / min 으로 회전 하 는 제 2 연신 롤러 에 7 회 감 아서 1 단계 연신 을 행하 며 , 다시 이 연신 사 를 240 ℃ 로 가열 되 고 3 , 100 m / min 으로 회전 하 는 제 3 연신 롤러 에 7 회 를 감 아 2 단계 연신 을 행하 며 , 이때 연신 배율 은 1 단계 연신 이 전연 신배 율 의 90 % 가 되 며 , 2 단계 연신 은 그 나머지 가 된다 . 또 이렇게 해서 얻 어 진 2 단계 연신 사 를 130 ℃ 로 가열 되 고 3 , 070 m / min 으로 회전 하 는 제 4 연신 롤러 에 7 회 감 아 사 에 부여 된 장력 을 완화 시키 면서 열 고정 을 시킨다 . 이렇게 해서 얻 어 진 연신 사 의 성질 은 ( 표 1 ) 과 같 다 .